【事件の表示】
　特許第２８１０２９０号「吸収性物品」の請求項１ないし６に係る特許に対する特許異議の申立てについて、次のとおり決定する。
【結論】
　訂正を認める。
　特許第２８１０２９０号の請求項１ないし３に係る特許を維持する。
【理由】
１．手続の経緯
　特許第２８１０２９０号に係る発明についての出願は、平成５年４月２０日に特許出願され、平成１０年７月３１日にその発明について特許の設定登録がなされ、その後、その特許について、異議申立人株式会社プロクター・アンド・ギャンブル・ファーイースト・インクより特許異議の申立てがなされ、取消理由通知がなされ、その指定期間内である平成１１年９月７日に訂正請求がなされた後、訂正拒絶理由通知が通知され、訂正拒絶理由通知に対して手続補正書が提出されたものである。
２．訂正の適否についての判断
（ａ）訂正請求に対する補正の適否について
　　特許権者は、訂正請求書の訂正事項ａの「　…、水溶性バインダーを含浸させた親水性セルロース繊維を含む集合体を…」を「…、水溶性バインダーを含浸させた親水性セルロース繊維からなる集合体を…」と水溶性バインダーを含浸させた親水性セルロース繊維以外のものをも集合体を圧縮してなるシート状物の組成とすることを包含していたものを、水溶性バインダーを含浸させた親水性セルロース繊維に組成を限定したものであって、特許請求の範囲の減縮に該当し、訂正明細書の記載された範囲内の補正である。
　訂正事項ｂの【０００７】「…、水溶性バインダーを含浸させた親水性セルロース繊維を含む集合体を」を「…、水溶性バインダーを含浸させた親水性セルロース繊維からなる集合体を…」と特許請求の範囲の補正の伴って明細書の記載を整合させる補正であるから、明りょうでない記載の釈明に該当するものであり、特許請求の範囲を変更拡張するものでない。
　したがって、当該訂正請求の対する補正は、訂正請求書の要旨を変更するものでなく、特許法第１２０条の４第３項において準用する同法１３１条第２項の規定に適合する。
（ｂ）訂正の内容
▲１▼訂正事項ａ
　特許請求の範囲の請求項１〜６が
「【請求項１】　液体透過性の表面材、液体保持性の吸収体及び液体不透過性の防漏材を具備する吸収物品において、上記吸収体は、水溶性バインダーを含浸させた親水性セルロース繊維を含む集合体を圧縮してなるシート状物を一部または全体としていることを特徴とする吸収性物品。
　【請求項２】　上記集合体の圧縮密度が０．１５〜０．５ｇ／ｍ３であることを特徴とする請求項１記載の吸収性物品。
　【請求項３】　上記シート状物の厚みは０．５〜３ｍｍであり、液吸収時の厚みの膨張倍率が１．５倍以上である請求項１又は２記載の吸収性物品。
　【請求項４】　上記親水性セルロース繊維の繊維断面の面積が５．０×１０−６ｃｍ２以上である請求項１記載の吸収性物品。
　【請求項５】　上記親水性セルロース繊維の繊維断面の面積が３．０×１０−６ｃｍ２以上で、且つ繊維断面の真円度が０．５以上である請求項１記載の吸収性物品。
　【請求項６】　上記親水性セルロース繊維が架橋セルロース繊維である請求項１、４、又は５記載の吸収性物品。」とあるのを
請求項１〜３として
「【請求項１】　液体透過性の表面材、液体保持性の吸収体及び液体不透過性の防漏材を具備する吸収物品において、上記吸収体は、水溶性バインダーを含浸させた親水性セルロース繊維からなる集合体を圧縮してなるシート状物を一部または全体としており、
　上記親水性セルロース繊維の繊維断面の面積が５．０×１０−６ｃｍ２以上であるセルロース繊維、繊維断面の面積が３．０×１０−６ｃｍ２以上で且つ繊維断面の真円度が０．５以上であるセルロース繊維、又は架橋セルロース繊維であることを特徴とする吸収性物品。
　【請求項２】　上記集合体の圧縮密度が０．１５〜０．５ｇ／ｃｍ３であることを特徴とする請求項１記載の吸収性物品。
　【請求項３】　上記シート状物の厚みは０．５〜３ｍｍであり、液吸収時の厚みの膨張倍率が１．５倍以上である請求項１又は２記載の吸収性物品。」に訂正し、
▲２▼訂正事項ｂ
　本件明細書【０００７】が
「【課題を解決するための手段】本発明者等は、…水溶性バインダーを含浸させた親水性セルロース繊維を含む集合体を圧縮してなるシート状物を一部又は全体としていることを特徴とする吸収性物品を提供するものである。」とあるのを
「【課題を解決するための手段】本発明者等は、…水溶性バインダーを含浸させた親水性セルロース繊維からなる集合体を圧縮してなるシート状物を一部又は全体としており、
　上記親水性セルロース繊維の繊維断面の面積が５．０×１０−６ｃｍ２以上であるセルロース繊維、繊維断面の面積が３．０×１０−６ｃｍ２以上で且つ繊維断面の真円度が０．５以上であるセルロース繊維、又は架橋セルロース繊維であることを特徴とする吸収性物品を提供するものである。」と訂正し、
▲３▼訂正事項ｃ
　明細書【００１１】が「…圧縮後の吸収シート２Ａの圧縮密度は０．１３〜０．５ｇ／ｍ３が好ましく、０．２〜０．３ｇ／ｍ３がより好ましい。密度が０．１５ｇ／ｍ３未満では液吸収後の膨張倍率が低くなり好ましくなく、密度は０．５ｇ／ｍ３を超えると吸収体２の剛性が高くなりすぎ、快適な装着感を得ることが難しくなる。」とあるのを、
「…圧縮後の吸収シート２Ａの圧縮密度は０．１３〜０．５ｇ／ｃｍ３が好ましく、０．２〜０．３ｇ／ｃｍ３がより好ましい。密度が０．１５ｇ／ｃｍ３未満では液吸収後の膨張倍率が低くなり好ましくなく、密度は０．５ｇ／ｃｍ３を超えると吸収体２の剛性が高くなりすぎ、快適な装着感を得ることが難しくなる。」と訂正し、
▲４▼訂正事項ｄ
　明細書【００１３】が「吸収シート２Ａの親水性セルロース繊維は、繊維断面の面積が５．０×１０−６ｃｍ２以上もしくは繊維断面の面積は３．０×１０−６ｃｍ２以上で、且つ繊維断面の真円度が０．５以上であるセルロース繊維、又は架橋セルロース繊維等が好ましい。…」とあるのを、
「吸収シート２Ａの親水性セルロース繊維は、繊維断面の面積が５．０×１０−６ｃｍ２以上であるセルロース繊維、繊維断面の面積は３．０×１０−６ｃｍ２以上で且つ繊維断面の真円度が０．５以上であるセルロース繊維、又は架橋セルロース繊維が用いられる。…」と訂正するものである。
（ｃ）訂正の目的の適否、拡張・変更の存否、及び新規事項の追加の有無
　上記訂正事項ａは、請求項１における親水性セルロース繊維を請求項５及び請求項５に記載のものに限定し、且つ、水溶性バインダーを含浸させた親水性セルロース繊維以外のものをも集合体を圧縮してなるシート状物の組成とすることを包含していたものを、組成を水溶性バインダーを含浸させた親水性セルロース繊維に限定したものであるから、特許請求の範囲の減縮に該当し、願書に添付した明細書（以下、特許明細書という。）に記載された範囲内のものである。
　請求項２における集合体の圧縮密度の単位「ｇ／ｍ３」を「ｇ／ｃｍ３」との訂正は、セルロース繊維を圧縮したものが、小さい力の圧縮であっても、技術常識として、ｍ３当り０．１５〜０．５ｇという小さい質量は考えられず、このことは、水溶性バインダーを含浸させて圧縮して製造された吸収シートの圧縮密度が、特許明細書【００２３】、【００２５】、【００２７】、【００２８】及び【００３０】には、０．２５ｇ／ｃｍ３、０．２ｇ／ｃｍ３又は０．１ｇ／ｃｍ３と記載されていること、及び、比較例として記載されている圧縮されていない吸収シートの圧縮密度が０．０６ｇ／ｃｍ３であることからみて、「ｇ／ｍ３」は「ｇ／ｃｍ３」の誤記であることは明らかであるので、誤記の訂正に該当する。
　訂正事項ｂ及びｄは、訂正事項ａの特許請求の範囲の訂正に伴って、特許明細書の記載を整合させるための訂正であるから、明りょうでない記載の釈明に該当する。
　訂正事項ｃは、圧縮した吸収シートのの圧縮密度の単位「ｇ／ｍ３」を「ｇ／ｃｍ３」との訂正するものであるが、上記の訂正事項ａにおいて述べた理由によって誤記の訂正に該当する。
　また、これらの訂正ａ〜ｄは実質上特許請求の範囲を拡張し、または変更するものでもない。
（ｄ）独立特許要件の判断
　後述の３．特許異議申し立てについての判断に記載した理由により、訂正後の請求項１〜３に係る発明は、独立して特許を受けることができる発明である。
　以上のとおりであるから、上記訂正請求は、特許法第１２０条の４第２項及び同条第３項で準用する第１２６条第２〜４項の規定に適合するので、当該訂正を認める。
３．特許異議申立についての判断
イ、本件特許発明
　本件請求項１〜３に係る発明は、訂正された特許明細書および図面の記載からみて、上記訂正事項ａに摘示した特許請求の範囲に記載されたとおりのものと認められる。
ロ、異議申立の概要
　異議申立人は、甲第１号証（特開平２−７４２５４号公報）、甲第２号証（特開平５−６８６９３公報）、及び、甲第３号証（特開昭６３−５４１５９号公報）を提出して、訂正前の本件請求項１及び３に係る発明は、甲第１号証に記載された発明であるから特許法第２９条第１項第３号に該当し、また、請求項１及び３〜６に係る発明は、甲第１〜３号証に記載された発明に基づいて当業者が容易に発明をすることできたものであるから、同法第２９条第２項の規定に違反してされたものであり、請求項２の記載は不備があるので、同法第３６条第５項の規定する要件を満たしていない特許出願に対して特許されたものであるので、特許法第１１３条第１項第２号及び第４号の規定により取り消されるべきであると主張している。
ハ、特許法第２９条第１項第３号について
ａ）証拠記載の発明
　異議申立人甲第１号証には、次の事項が記載されている。
▲１▼　本発明は、吸収性物品用吸収体に関し、さらに詳しくは、使い捨てオムツ、生理用ナプキンなどの吸収復元性を有する吸収体およびその製造方法に関する。（２頁右上欄）
▲２▼　吸収体１は、熱溶融捲縮繊維２と、綿状パルプ３と、吸収性ポリマー粒子４との混合からマット状体に構成してある。（２頁右下欄）
▲３▼　この吸収体は、後述するように、混合材料をマット状体に集合した状態で、必要に応じて小量の水又はバインダー水溶液の介在下に、厚さ方向に圧縮し、その密度を０．０３３〜０．７ｇ／ｃｍ３となしてある。…吸収体の厚さは、１〜３ｍｍである。…、ほぼ吸水飽和状態での圧縮復元率が３０％以上、好ましくは５０％以上である。（３頁左下〜右下欄）
▲４▼　吸水湿潤下での保形性、強度性、圧縮復元弾性に優れる。しかも、吸収体は体液の吸収前では小嵩であるから、この吸収体を用いた使い捨てオムツや生理用ナプキンなどの形態も小嵩となり、これらの包装、搬送、店頭陳列などに便利であり、かつ、使用による体液の吸収後では嵩が増大して吸収容量が増大するとともに股間部にフィットして体液の漏れ防止に役立つ。（４頁左下〜右下欄）
ｂ）対比・判断
　本件請求項１に係る発明と甲第１号証に記載されたものとを対比する。
　甲第１号証には、上記摘示事項を総合すると、使い捨てオムツ、生理用ナプキンなどの吸収復元性を有する吸収体（▲１▼）について、この吸収体は、熱溶融捲縮繊維と、綿状パルプと、吸収性ポリマー粒子との混合からマット状体に構成してあるもの（▲２▼）であって、混合材料をマット状体に集合した状態で、必要に応じて小量の水又はバインダー水溶液の介在下に、厚さ方向に圧縮し、その密度を０．０３３〜０．７ｇ／ｃｍ３となしてあり、吸収体の厚さは１〜３ｍｍ、ほぼ吸水飽和状態での圧縮復元率が好ましくは５０％以上（▲３▼）であって、吸水湿潤下での保形性、強度性、圧縮復元弾性に優れれ、この吸収体を用いた使い捨てオムツや生理用ナプキンなどの形態も小嵩となり、これらの包装、搬送、店頭陳列などに便利であり、かつ、使用による体液の吸収後では嵩が増大して吸収容量が増大するとともに股間部にフィットして体液の漏れ防止に役立つ（▲４▼）という効果を奏することが記載されているものと認められる。そして、綿状パルプは親水性セルロース繊維であること及び吸収体の厚さからみてシート状物であることは明らかであること、本件請求項１に係る発明の吸収性物品は生理用ナプキン、紙おむつ、失禁者用パッドなどに使用されるもの（【０００１】）であること、及び、これらの吸収性物品は、通常、液体透過性表面材、液体保持性の吸収体及び液体不透過性の防漏材を具備するものであることから、両者は、液体透過性の表面材、液体保持性の吸収体及び液体不透過性の防漏材を具備する吸収性物品において、吸収体が、水溶性バインダーを含浸させた親水性セルロース繊維を含む集合体を圧縮してなるシート状物を一部としているものである点で一致し、前者は、吸収体が水溶性バインダーを含浸させた親水性セルロース繊維からなる集合体を圧縮してなるシート状物であって、さらに親水性セルロース繊維の断面積、繊維断面の真円度を一定の範囲で限定するか、架橋セルロース繊維であると限定しているのに対して、後者は、該シート状物が熱溶融捲縮繊維と吸水性ポリマー粒子を構成成分とし、親水性セルロース繊維について綿状パルプと記載されている点で相違する。
　そこで、この相違点を検討すると、架橋セルロース繊維及び上記限定を有するセルロース繊維は、通常吸収性物品に用いられるセルロース繊維であるとは認められないので、綿状パルプとは異なるものである。
　したがって、本件請求項１に係る発明は、吸収体の構成成分及び親水性セルロース繊維が異なっているのであるから、甲第１号証に記載されたものではない。
ニ、特許法第２９条第２項について
ｉ）請求項１に係る発明について
ａ）証拠記載の発明
　甲第１号証には、上記は、ハ、ｉ）ａ）に摘示した事項が記載されている。
　甲第２号証には、液体透過性の表面材、液体保持性の吸収体及び液体不透過性の防漏材を有する吸収物品において、表面材と吸収体との間に、吸収性シートが配置され、この吸収性シートはａ）嵩高性の親水性、ｂ）熱溶融性接着繊維、及びｃ）水溶性の結合剤もしくは抄紙用助剤を混合・抄紙して造られており、また、２．５ｇ／ｃｍ３荷重下において、０．３〜２．０ｍｍの厚さを有するものである（特許請求の範囲の請求項１）こと及びａ）における嵩高性の親水性繊維としては、繊維断面面積が５×１０−６ｃｍ２以上であるセルロース繊維（第６欄）、繊維断面面積が３．０×１０−６ｃｍ２以上で且つ断面の真円度が０５以上のセルロース繊維（第９欄）が挙げられることが記載されている。
　甲第３号証には、吸収製品に化学的に橋かけ結合を有するセルローズファイバが有用である旨が記載されている。
ｂ）対比・判断
　本件請求項１に係る発明と甲第１号証に記載のものとを対比すると、上記ハ、ｉ）ｂ）に述べたように、吸収体の構成成分及び親水性セルロース繊維が異なっている点で相違し、その他の点は一致する。
　そこで、この相違点について検討する。
　甲第２号証に記載の吸収シートは、吸収性物品における液体透過性の表面材と液体保持性の吸収体との間に配置されるものであって、液体保持性の吸収体ではない。そして、吸収性シートに用いられる嵩高性親水性繊維は繊維断面面積が５×１０−６ｃｍ２以上であるセルロース繊維、又は繊維断面面積が３．０×１０−６ｃｍ２以上で且つ断面の真円度が０．５以上のセルロース繊維であるが、セルロース繊維及び水溶性結合剤（バインダー）の外に熱溶融性接着繊維を必須成分とするものであって、この吸収性シートが吸収性物品における液体保持性の吸収体に適用することについては何等記載されていない。
　また、化学的橋かけ結合を有するセルローズファイバは架橋セルロース繊維を意味するものであるから、甲第３号証には、吸収性物品における吸収体に架橋セルロース繊維を用いることは記載されているものの、水溶性バインダーに含浸させた架橋セルロース繊維は記載されてなく、この集合体を圧縮することについても示唆されていない。
　ところで、本件特許明細書の表１には、水溶性バインダーを含浸させた請求項１に規定する液体保持性吸収体であるセルロース繊維からなる集合体を圧縮してなるシート状物（吸収性シートＡ〜Ｄ）は、水溶性バインダーを含まない架橋パルプ（架橋セルロース）を圧縮したシート状物（吸収性シートＥ）、針葉樹クラフトパルプを圧縮したシート状物（吸収性シートＦ）、圧縮しない針葉樹クラパルプ（吸収性シートＧ）と比較して、厚みの回復率、及び液吸収後の厚みの膨張率において、顕著な効果を奏していることが示されている。
　そうすると、甲第１号証に記載されている吸収体おいて、甲第２号証〜甲第３号証に記載されている事項を組合わせても請求項１に係る発明を想到できるものではない。
　　したがって、本件請求項１に係る発明は、甲第１号証〜甲第３号証に記載された発明に基づいて当業者が容易に発明をすることができたものとは認められない。
ｉｉ）請求項２〜３に係る発明について
　請求項２〜３に係る発明は、請求項１に係る発明をさらに限定したものであるから、甲第１〜３号証に記載された発明に基づいて当業者が容易に発明をすることができたものではない。
ホ、特許法第３６条第５項について
　請求人は、請求項２のシート状物を構成する集合体の圧縮密度について、「０．１５〜５ｇ／ｍ３」と記載され、明細書の「０．２ｇ／ｃｍ３」との記載と一致していない点で請求項の記載が不備である旨主張している。
　しかし、これは、上記のように「０１５〜５ｇ／ｃｍ３」と誤記の訂正がなされた。
　したがって、請求項２の記載に不備はない。
４．むすび
　以上のとおりであるから、本件特許が特許法第２９条第１項第３号又は第２９条第２項に違反してされたものではなく、また、同法３６条第５項に規定する要件を満たしていない特許出願に対して特許されたものではない。
　また、本件特許については、他に取消理由を発見しない。
【異議決定日】
平成１１年１０月８日（１９９９．１０．８）
【訂正の要旨】
▲１▼訂正事項ａ
　特許請求の範囲の減縮及び誤記の訂正を目的として、特許請求の範囲の請求項１〜６が
「【請求項１】　液体透過性の表面材、液体保持性の吸収体及び液体不透過性の防漏材を具備する吸収物品において、上記吸収体は、水溶性バインダーを含浸させた親水性セルロース繊維を含む集合体を圧縮してなるシート状物を一部または全体としていることを特徴とする吸収性物品。
　【請求項２】　上記集合体の圧縮密度が０．１５〜０．５ｇ／ｍ３であることを特徴とする請求項１記載の吸収性物品。
　【請求項３】　上記シート状物の厚みは０．５〜３ｍｍであり、液吸収時の厚みの膨張倍率が１．５倍以上である請求項１又は２記載の吸収性物品。
　【請求項４】　上記親水性セルロース繊維の繊維断面の面積が５．０×１０−６ｃｍ２以上である請求項１記載の吸収性物品。
　【請求項５】　上記親水性セルロース繊維の繊維断面の面積が３０×１０−６ｃｍ２以上で、且つ繊維断面の真円度が０．５以上である請求項１記載の吸収性物品。
　【請求項６】　上記親水性セルロース繊維が架橋セルロース繊維である請求項１、４、又は５記載の吸収性物品。」とあるのを請求項１〜３として
「【請求項１】　液体透過性の表面材、液体保持性の吸収体及び液体不透過性の防漏材を具備する吸収物品において、上記吸収体は、水溶性バインダーを含浸させた親水性セルロース繊維からなる集合体を圧縮してなるシート状物を一部または全体としており、
　上記親水性セルロース繊維の繊維断面の面積が５．０×１０−６ｃｍ２以上であるセルロース繊維、繊維断面の面積が３．０×１０−６ｃｍ２以上で且つ繊維断面の真円度が０．５以上であるセルロース繊維、又は架橋セルロース繊維であることを特徴とする吸収性物品。
　【請求項２】上記集合体の圧縮密度が０．１５〜０．５ｇ／ｃｍ３であることを特徴とする請求項１記載の吸収性物品。
　【請求項３】上記シート状物の厚みは０．５〜３ｍｍであり、液吸収時の厚みの膨張倍率が１．５倍以上である請求項１又は２記載の吸収性物品。」に訂正し、
▲２▼訂正事項ｂ
　明りょうでない記載の釈明を目的として、本件明細書【０００７】が
「【課題を解決するための手段】本発明者等は、…水溶性バインダーを含浸させた親水性セルロース繊維を含む集合体を圧縮してなるシート状物を一部又は全体としていることを特徴とする吸収性物品を提供するものである。」とあるのを
「【課題を解決するための手段】本発明者等は、…水溶性バインダーを含浸させた親水性セルロース繊維からなる集合体を圧縮してなるシート状物を一部又は全体としており、
　上記親水性セルロース繊維の繊維断面の面積が５．０×１０−６ｃｍ２以上であるセルロース繊維、繊維断面の面積が３．０×１０−６ｃｍ２以上で且つ繊維断面の真円度が０．５以上であるセルロース繊維、又は架橋セルロース繊維であることを特徴とする吸収性物品を提供するものである。」と訂正し、
▲３▼訂正事項ｃ
　誤記の訂正を目的として、明細書【００１１】が「…圧縮後の吸収シート２Ａの圧縮密度は０．１３〜０．５ｇ／ｍ３が好ましく、０．２〜０．３ｇ／ｍ３がより好ましい。密度が０．１５ｇ／ｍ３未満では液吸収後の膨張倍率が低くなり好ましくなく、密度は０．５ｇ／ｍ３を超えると吸収体２の剛性が高くなりすぎ、快適な装着感を得ることが難しくなる。」とあるのを、
「…圧縮後の吸収シート２Ａの圧縮密度は０．１３〜０．５ｇ／ｃｍ３が好ましく、０．２〜０．３ｇ／ｃｍ３がより好ましい。密度が０．１５ｇ／ｃｍ３未満では液吸収後の膨張倍率が低くなり好ましくなく、密度は０．５ｇ／ｃｍ３を超えると吸収体２の剛性が高くなりすぎ、快適な装着感を得ることが難しくなる。」と訂正し、
▲４▼訂正事項ｄ
　明りょうでない記載の釈明を目的として、明細書【００１３】が「吸収シート２Ａの親水性セルロース繊維は、繊維断面の面積が５．０×１０−６ｃｍ２以上もしくは繊維断面の面積は３．０×１０−６ｃｍ２以上で、且つ繊維断面の真円度が０．５以上であるセルロース繊維、又は架橋セルロース繊維等が好ましい。…」とあるのを、
「吸収シート２Ａの親水性セルロース繊維は、繊維断面の面積が５．０×１０−６ｃｍ２以上であるセルロース繊維、繊維断面の面積は３．０×１０−６ｃｍ２以上で且つ繊維断面の真円度が０．５以上であるセルロース繊維、又は架橋セルロース繊維が用いられる。」と訂正するものである。
（５４）【発明の名称】
吸収性物品
（５７）【特許請求の範囲】
　【請求項１】　液体透過性の表面材、液体保持性の吸収体及び液体不透過性の防漏材を具備する吸収性物品において、上記吸収体は、水溶性バインダーを含浸させた親水性セルロース繊維
からなる
おり、
　
上記親水性セルロース繊維は、繊維断面の面積が５．０×１０−６ｃｍ２以上であるセルロース繊維、繊維断面の面積が３．０×１０−６ｃｍ２以上で且つ繊維断面の真円度が０．５以上であるセルロース繊維、又は架橋セルロース繊維であ
　【請求項２】　上記集合体の圧縮密度が０．１５〜０．５ｇ／
ｃ
　【請求項３】　上記シート状物の厚みは、０．５〜３ｍｍであり、液吸収時の厚みの膨張倍率が１．５倍以上である請求項１又は２記載の吸収性物品。
【発明の詳細な説明】
　【０００１】
　　【産業上の利用分野】
　本発明は、生理用ナプキン、紙オムツ、失禁者用パッドに代表される吸収性物品に関するものであり、更に詳しくは、吸収体の一部又は全部に、水溶性バインダーを含浸させた親水性セルロース繊維の圧縮シートを用いることにより、極めて極薄で快適であり、且つ体液の吸収特性、特に再吸収速度及び漏れ防止性を向上させた、極めて使用者が快適に使用できる高吸収性の吸収性物品に関するものである。
　【０００２】
　　【従来の技術及び発明が解決しようとする課題】
　従来から、体液の吸収性の向上を目的とした吸収性物品や、使用者が装着時に動きやすく快適に使用できる吸収性物品等の提案が数多く行われ、数多くの改善がなされたきた。そして、これらの改善の大部分は、吸収速度の向上、漏れ防止等の吸収特性や、使用感の向上の為の製品の薄型化にあった。
　例えば、吸収体の素材に関しは、物理的微細空間で液を吸収保持する親水性の吸収紙やパルプ等に替えて、液を物理化学的な作用、即ち、イオン浸透圧を利用して高吸収性ポリマーに液体を吸収、保持させることによって吸収容量を向上させると共に吸収後の液戻りを防止することが提案されている。事実、この提案により、吸収性が向上し、現在は、パルプと高吸水性ポリマーとを併用した吸収体が殆どの吸収性物品に用いられている。
　【０００３】
　しかし、これらの吸収性物品であっても依然として漏れ防止に関して十分なものとは言えない。そして、このような事実は、吸収性物品に対する不満の第一が漏れにあることにより示唆されている。即ち、イオン浸透圧によって液体を吸収、保持させるタイプの高吸水性ポリマーでは体液の吸収速度に限度があり、更に高吸水性ポリマーが体液に充分に濡れないと体液を吸収できないため、高吸水性ポリマーは、吸水速度の速いパルプなどと併用して用いざるを得なかった。また、パルプは、吸収体として柔軟なフラッフ吸収層を形成した時に、スポット的に血液を吸収する為に、吸収体全体を効率良く利用する為に必要とされる拡散性に劣る。更に、パルプは、その乾燥時にある程度の圧縮及び曲げ回復性を示すが、湿潤時には極度に強度が低下し、殆どそれらの回復性を示さないため、湿潤したパルプに応力が加わると、パルプは圧縮変形（以下「ヨレ」という）してその吸収空間が著しく減少し、一旦吸収した体液がヨレに伴って容易に戻ってしまう。このヨレに伴うパルプ繊維空間の減少がポリマーへの体液の移動抵抗の増大につながり、ポリマーの吸収効率を低下させるばかりか、吸収体全体としてもヨレた後の再吸収速度が著しく低下する為、漏れにつながることが多くなっている。
　【０００４】
　これらのフラッフパルプの拡散性の乏しさを改善する為、パルプを圧縮／高密度化することにより拡散性を向上させる技術が、これまでに数多く報告されているが、パルプの圧縮は、パルプの繊維間距離が密になりすぎ、吸収速度及びポリマーへの体液の移動抵抗を非常に大きくし、その結果としてポリマーの吸収効率を悪化させる。
　従来のフラッフパルプ／吸水ポリマー吸収体では、吸収速度と拡散性を両立した吸収体が得られておらず、依然として吸収性、漏れ防止性に関して未だ十分でない。
　【０００５】
　また、パルプのセルロースを適当な架橋剤で架橋することにより、ウエット時の弾性率の低下を抑制し、ヨレ／ヘタリを低減させる技術は、これまでにも数多く報告されている。例えば、特開昭６３−２６４９７１号公報には、嵩高構造（ねじれ構造）を有する架橋パルプが報告されているが、この様な架橋パルプを用いる吸収体は、確かにドライのみならず、液を吸収後でも嵩高構造を維持し、スポット吸収性及び吸収速度の速い吸収体を得ることが出来る。しかし、パルプ自身が嵩高構造を有し且つ架橋により圧縮抵抗力も高いがゆえに、圧縮してもパルプが薄型／高密度化できず、吸収性に優れた極薄の吸収体が充分に得られない。
　【０００６】
　特開平４−８９０５３号公報には、極薄で吸収性に優れた吸収性物品を得る技術が報告されている。吸収透過性及び拡散性の異なる種々の吸収性シートと高吸収性ポリマーを組み合わせて吸収体を構成することにより、吸収速度／拡散性／血液の保持性に優れた極薄の吸収性物品が得られているが、吸収体を構成する吸収性シートの数は多く、生産性の低下を招きコストアップを引き起こす。
　従って、本発明の目的は、吸収速度、特に再吸収速度に優れ、漏れ防止性及び極薄で使用者の快適性に優れ、また製造が容易な吸収性物品を提供することにある。
　【０００７】
　　【課題を解決するための手段】
　本発明者等は、鋭意研究の結果、水溶性バンイダーを含浸させた
特定の
　本発明は、上記知見に基づいてなされたもので、液体透過性の表面材、液体保持性の吸収体及び液体不透過性の防漏材を具備する吸収性物品において、上記吸収体は、水溶性バインダーを含浸させた親水性セルロース繊維
からなる
おり、
　
上記親水性セルロース繊維は、繊維断面の面積が５．０×１０−６ｃｍ２以上であるセルロース繊維、繊維断面の面積が３．０×１０−６ｃｍ２以上で且つ繊維断面の真円度バ０．５以上であるセルロース繊維、又は架橋セルロース繊維であ
　【０００８】
　本発明に係る吸収性物品は、例えば図１及び図２の実施例の断面図で示すが如く、液体透過性の表面シート１（表面材）、液体保持性の吸収体２及び液体不透過性の裏面シート３（防漏材）を具備する点において従来と同様である。
　しかして、本発明に係る吸収性物品の吸収体２は、水溶性バインダーを含浸させた親水性セルロース繊維を含む集合体を圧縮してなるシート状物２Ａ（以下、吸収シートという。）を一部又は全体としている。
　【０００９】
　本発明に係る吸収性物品を更に説明すると、吸収体２は、一部又は全体として水溶性バインダーを含浸した親水性セルロース繊維を圧縮した吸収シート２Ａを用いることを必要とし、吸収シート２Ａは、バインダーを含浸しているが故に、吸収シート２Ａの圧縮成型時、極めて圧縮が容易で且つ密度安定性に優れた極薄の吸収シートとすることができる。尚、図１及び図２に示す如く、吸収シート２Ａは、後述の吸収性ポリマー２Ｂと併用、或いはシート２Ａ内に分散させて用いられる。
　【００１０】
　吸収シート２Ａは、体液の排泄時に液を吸収すると、水溶性バインダーが溶解し、その担体である親水性セルロース繊維間の結合が解放され、圧縮された方向に膨張する。従って、吸収性物品の吸収体２が体液を吸収すればする程、吸収シート２Ａは膨張、即ち親水性セルロース繊維間の距離が増大し、液吸収後の再排泄時の再吸収速度が極めて優れた吸収性物品を提供する。また、液吸収時に吸収シート２Ａが膨張することは、再吸収速度が速いばかりか、身体との隙間をなくし、極めてフィット性が向上し漏れの防止にもつながる。また、膨張による繊維間距離の増大は、吸収性ポリマー２Ｂと複合し吸収体２を構成した時、ポリマーへの移動抵抗を低下させることにもつながり、極めて吸収性ポリマー２Ｂの吸収効率を向上させ、その結果液戻りの少ない漏れ難い吸収性物品を得る。
　【００１１】
　圧縮した吸収シート２Ａの厚みは、０．５〜３ｍｍが好ましく、液吸収時の厚みの膨張倍率も１．５倍以上が好ましい。この厚み範囲での吸収シート２Ａでは、極薄で且つ高吸収性の吸収性物品を容易に得ることができる。厚みが０．５ｍｍ未満もしくは膨張倍率１．５倍未満では、上記膨張効果を十分に発揮できず、また必要な吸収容量が得られない。逆に厚みが３ｍｍを超えると極薄の吸収性物品を得ることが難しくなる。圧縮後の吸収シート２Ａの圧縮密度は０．１５〜０．５ｇ／
ｃ
ｃ
ｃ
ｃ
　【００１２】
　吸収シート２Ａの親水性セルロース繊維に含浸させる水溶性バインダーは、水及び／もしくは有機溶剤に溶解し、且つ尿及び経血等体液を吸収することにより、溶解あるいは膨潤して繊維間の結合強度が低下するものが使用できる。例えば、にかわ、ゼラチン、ガゼイン、アルブミン、デンプン、ビスコース、メチルセルロース、エチルセルロース、ヒドロキシエチルセルロース、カルボキシメチルセルロース、カルボキシメチルデンプンポリビニルアルコール、ポリアクリル酸ナトリウム、ポリエチレンオキシド等が挙げられる。望ましくは、常温で造膜性があるもの、例えば、メチルセルロース、カルボキシメチルセルロース、ポリビニルアルコール等が好ましい。
　水溶性バインダー量は、０．１〜１０ｗｔ％が好ましく、０．１〜５ｗｔ％がより好ましい。０．１ｗｔ％未満では、親水性セルロース繊維間の望ましい結合力が得られず、逆に１０ｗｔ％をこえると親水性セルロース繊維が過度にベタツキ、製品上好ましくない。
　水溶性バインダーを付着／含浸させる方法は、従来公知の方法で良く、例えば、セルロース繊維を水溶性バインダー溶液に浸漬した後、適度に脱液することにより水溶性バインダーを含浸した親水性セルロース繊維が得られる。この他、スプレー、グラビア塗工、ロール塗工の方法も用いられる。
　【００１３】
　吸収シート２Ａの親水性セルロース繊維は、繊維断面の面積が５．０×１０−６ｃｍ２以上
であるセルロース繊維、繊
が
で且
維が用いられる。
繊
　【００１４】
　このような親水性セルロース繊維は、通常、針葉樹パルプ、広葉樹パルプ、綿、麻等の天然セルロース繊維及びレーヨン、キュプラ等の再生セルロース繊維に等が挙げられる。また、その架橋セルロース繊維としては、パルプ、レーヨン等のセルロース繊維を適当な架橋剤、例えばジメチロールエチレン尿素やジメチロールジヒドロキシエチレン尿素等のＮ−メチロール化合物やクエン酸、トリカルバリル酸、ブタンテトラカルボン酸等のポリカルボン酸等でセルロース分子内もしくは分子間を架橋させたものである。
　また、繊維断面の面積が５．０×１０−６ｃｍ２以上もしくは断面の面積が３．０×１０−６ｃｍ２以上で、且つ断面の真円度が０．５以上の親水性セルロース繊維としては、断面面積や断面の形状を自由に制御できる再生セルロースやパルプ繊維断面を膨潤／増大させたマーセル化パルプ等を用いることができる。
　【００１５】
　このように、高い嵩高構造を有する親水性セルロース繊維に水溶性バインダーを含浸させることにより、高密度の圧縮成型が可能となり、圧縮された吸収シート２Ａには、該圧縮するのに有した圧縮エネルギーが蓄積され、液が排泄された後、水溶性バインダーが溶解し、蓄積された圧縮エネルギーが解放され、より高い膨張力が発現し、吸収シート２Ａは膨張する。その結果、排泄後の再吸収速度及び身体へのフィット性に優れた吸収性物品を提供する。
　また、ここで、より高い圧縮エネルギーを蓄積する為に繊維自身が嵩高構造を有することが望ましく、例えば、ねじれ、クリンプ、分岐、屈曲構造を有しているか、断面の面積が５．０×１０−６ｃｍ２以上、もしくは断面の面積が３．０×１０−６ｃｍ２以上で、且つ真円度が０．５以上のセルロース繊維を、更に液吸収後の弾性率を高くするために架橋処理することが最も望ましい。
　【００１６】
　吸収シート２Ａと共に用いられる吸収性ポリマー２Ｂは、吸収性物品に用いられている既に公知のものを用いても良く、特にその使用に制限はない。このような吸収性ポリマー２Ｂとしては、例えば自重の２０倍以上の液体を吸収して保持し得る高吸収性ポリマー等があり、特にゲル化する性質を有する粒子状のもの等が好ましく、このような吸収性ポリマー２Ｂとしては、デンプン−アクリル酸（塩）グラフト共重合体、デンプン−アクリロニトリル共重合体のケン化物、ナトリウムカルボキシメチルセルロースの架橋物、アクリル酸（塩）重合体等が好ましい。
　【００１７】
　高吸収性ポリマーと上記バインダーを含浸させた親水性セルロースを併用した吸収体２では、従来の吸収体においてフラッフパルプが液吸収時にヨレる、即ち吸収空間の減少が吸収速度の低下につながり、吸収ポリマーの効果を十分に発揮させる前に漏れてしまっていたものが、逆に、液吸収時、膨張即ち吸収空間が増大する。このため、吸収性ポリマー２Ｂは、再吸収速度の低下がなく、繊維間距離も増大し、その体液移動抵抗が体液を吸収する程低下する。
　その結果、従来のフラッフパルプの吸収体に比べ、吸収性ポリマー２Ｂの吸収効率が格段に向上させる吸収体２を得ることができ、吸収速度及び液保持性に優れた吸収性物品を提供することができる。
　【００１８】
　尚、上記表面シート１、裏面シート３、及びその他の吸収体２の抄造紙２Ｃ、２Ｄに使用される素材としては、生理用ナプキン、その他の衛生用品に既に使用されている、それ自体公知なものであっても良く特に使用に制限はない。
　好ましい表面シート１の素材としては、排泄物を吸収体２へ透過させる液透過性シートで肌着に近い感触を有したものが好ましく、このようなう液透過性シートとしては、例えば、織布、不織布、多孔性フィルム等がある。また、表面シート１に機能を持たせて、その周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止できるものを用いても良い。
　また、好ましい裏面シート３としては、熱可塑性樹脂にフィラーを加えた延伸した、蒸気を透過させる透湿性のある液不透過性シートが好ましく、肌着に近い感触を有したものが好ましい。このような液不透過性シートとしては、例えば、フィルムと不織布の複合材等がある。
　【００１９】
　　【作用】
　本発明の吸収性物品は、水溶性バインダーを含浸した親水性セルロース繊維を圧縮した吸収体を使用しているが故に、表面材を透過した体液が吸収体、即ち親水性セルロース繊維間に吸収されると、水溶性バインダーが溶解し、圧縮したシート状物に蓄積された圧縮エネルギーが解放され、吸収空間が膨張する。空間の膨張に伴い、繊維間距離が増大する為、吸収速度が極めて向上し、しかも吸収性ポリマーへの移動抵抗が減少し、体液は極めてスムーズに吸収性ポリマーに移行する。また、再排泄時には、吸収空間が増大している為、身体へのフィット性も極めて高く、且つ再吸収速度も極めて高い、漏れの少ない極薄の吸収性物品を得ることができる。
　【００２０】
　　【実施例】
　次に、本発明の吸収性物品を下記実施例に基づいて、具体的に説明する。尚、本発明の吸収性物品の実施例においては、生理用ナプキンを例に挙げて説明するが、本発明は紙オムツ等にも同様に適用することが出来る。また、本発明の吸収性物品は以下の実施例に限るものではない。
　【００２１】
（実施例１）
　本発明に係る吸収性物品の実施例を図１に従って詳述する。図１は、本実施例の生理用ナプキンの断面図である。
　図１に示す如く、生理用ナプキン１０は、基本的に液体透過性の表面シート１、液体保持性の吸収体２及び液体不透過性の裏面シート３を有する。吸収体２と裏面シート３とは接着剤６Ａで固定され、裏面シート３と裏面シート３を包む表面シート１とは接着剤６Ｂで固定される。尚、表面シート１の肌着当接面には、ズレ止めテープ４、４が剥離紙５と共に設けられている。
　吸収体２は、吸収シート２Ａ、高吸収性ポリマー２Ｂ、高吸収性ポリマー２Ｂを保持する保持紙２Ｃ、及び２Ｄから成っている。
　【００２２】
　具体的に、吸収シート２Ａは、水溶性バインダーを含浸した親水性セルロース繊維集合体を圧縮した下記条件の下で製造された吸収シート（Ａ）である。吸収シート２Ａは、長さ１９５ｍｍ、幅７０ｍｍで、高吸収性ポリマー２Ｂ（ポリアクリル酸ソーダ、商品名；ＭＸ−２１２３、花王（株））は、ほぼ均一に０．５ｇ散布され、ポリマー２Ｂが脱落しない様に、クラフトパルプを坪量１８ｇ／ｍ２で抄紙した長さ１９５ｍｍ、幅７０ｍｍの湿式保持紙２Ｄと、長さ１９５ｍｍ、幅１３０ｍｍの湿式保持紙２Ｃで包持されている。
　吸収体２は、ポリエチレンラミネート紙から成る裏面シート３（長さ２２５ｍｍ、幅９５ｍｍ）で巻き上げられ、表面シート１は、長さ２２５ｍｍ、幅１７２ｍｍの下記の表面シート（Ａ）が用いられている。このように作製した生理用ナプキンを実施品１とした。
　【００２３】
〔吸収シート（Ａ）〕
　親水性セルロース繊維として、ねじれ構造を有する架橋パルプ（商品名；ＨｉｇｈＢｕｌｋ　Ａｄｄｉｔｉｖｅ（以下、ＨＢＡと称す）、ウエハウザーぺ一パー（株））にあらかじめ、カルボキシメチルセルロース（以下、ＣＭＣと称す）（商品名；サンローズＦ１０ＭＣ、山陽国策パルプ（株）性）２ｗｔ％水溶液に浸漬した後、セルロース繊維に対してＣＭＣが３ｗｔ％付着する様に脱液／乾燥させる。水溶性バインダーが３ｗｔ％含浸した架橋パルプを坪量３００ｇ／ｍ２で積繊し、パルプシート全体を水スプレーにより若干湿潤させ、その後圧縮／乾燥し、厚み１．２ｍｍ、即ち圧縮密度０．２５ｇ／ｃｍ３の吸収シート（Ａ）を得た。
　【００２４】
　〔表面シート（Ａ）〕
　アルキルホスフェートとソルビタン脂肪酸エステルの混合界面活性剤が０．３４重量％〕付着したポリエチレン／ポリプロピレン複合繊維（チッソ（株）製）を用いた坪量２５ｇ／ｍ２の乾式熱接着不織布を、図３に示すように、不織布２２上に、抵密度ポリエチレン２１（三井石油化学（株）製）を２５μラミネートしたもので、壁部２３の開孔２４の大きさが０．１〜２ｍｍ２で孔の密度が５２個／ｃｍ２である表面シートを得た。これを表面シート（Ａ）とした。
　【００２５】
（実施例２）
　実施例１で用いた吸収シート（Ａ）の代わりに、下記吸収シート（Ｂ）を用いる以外は、実施例１及び図１に示す構造と同様にして生理用ナプキンを作成した。このように作成した生理用ナプキンを実施品２とした。
　〔吸収シート（Ｂ）〕
　親水性セルロース繊維として、繊維断面面積が３．８×１０−６ｃｍ２で、繊維断面の真円度が０．８０のマーセル化パルプ（商品名；ポロセニア−Ｊ、ＩＴＴ　ＲＡＹＯＮＩＥＲ　ＩＮＣ．）シートにあらかじめ、ＣＭＣ（商品名；サンローズＦ１０ＭＣ）２ｗｔ％水溶液に浸漬した、マーセル化パルプに対して水溶性バインダーが２ｗｔ％付着する様に脱液／乾燥させる。水溶性バインダーを２ｗｔ％含浸したマーセル化パルプを坪量３００ｇ／ｍ２で積繊し、パルプシート全体を、若干の水スプレー散布により湿潤させ、その後、圧縮／乾燥し、厚み１．２ｍｍ、即ち圧縮密度０．２５ｇ／ｃｍ３の吸収シート（Ｂ）を得た。
　【００２６】
　また、繊維断面面積の測定は、繊維の断面を面積が変化しないように、垂直にスライスし、電子顕微鏡により断面写真をとる。その繊維断面を画像解析装置（日本アビオニクス社製Ａｖｉｏ　ＥＸＣＥＬ）により断面面積を測定する。任意の繊維断面を１００点測定し、その平均値を繊維断面面積とした。
　次に、繊維断面の真円度は、同様に断面写真より、画像解析装置で、下記に示す式（１）を用いて繊維断面の真円度を求めた。任意の繊維断面を１００点測定し、その平均値を繊維断面の真円度とした。
　【数１】
　【００２７】
（実施例３）
　実施例１で用いた吸収シート（Ａ）の代わりに、下記吸収シート（Ｃ）を用いる以外は、実施例１及び図１に示す構造と同様にして生理用ナプキンを作成した。このように作成した生理用ナプキンを実施品３とした。
　〔吸応シート（Ｃ）〕
　親水性セルロース繊維として、繊維断面面積が３．５×１０−６ｃｍ２で、繊維断面の真円度が０．５５のマーセル化パルプ（商品名；フィルタニア−Ｊ、ＩＴＴ　ＲＡＹＯＮＩＥＲ　ＩＮＣ．）シートにあらかじめ、ＣＭＣ（商品名；サンローズＦ１０ＭＣ）２ｗｔ％水溶液に浸漬したマーセル化パルプに対して水溶性バインダーが２ｗｔ％付着する様に脱液／乾燥させる。水溶性バインダーを２ｗｔ％含浸したマーセル化パルプを坪量３００ｇ／ｍ２で積繊し、パルプシート全体を、若干の水スプレー散布により湿潤させ、その後、圧縮／乾燥し、厚み１．２ｍｍ、即ち圧縮密度０．２５ｇ／ｃｍ３の吸収シート（Ｃ）を得た。
　【００２８】
（実施例４）
　図２は別の実施例の生理用ナプキン２０の断面図である。生理用ナプキン２０は、図１に示す生理用ナプキン１０と略同様に構成されており、図１に示す生理用ナプキン１０における部材と同様な部材については図２において同一符合を付してその詳しい説明を省略するが、図１の生理用ナプキンと異なるところは、吸収体２の吸収シート２Ａ内に高吸収性ポリマー２Ｂが分散されていることである。
　図２に示す如く、吸収シート２Ａは、内部に実施例１と同様な高吸収性ポリマー２Ｂが分散され、その長さ１９５ｍｍ、幅７０ｍｍで、基本的に下記の吸収シート（Ｄ）である。それ以外は、実施例１と同様にして生理用ナプキンを作成した。このように作成した生理用ナプキンを実施品４とした。
　〔吸収シート（Ｄ）〕
　親水性セルロース繊維として、吸収シート（Ａ）に用いる水溶性バインダーが３ｗｔ％含浸した架橋パルプ坪量２５０ｇ／ｍ２の間に、図２に示す様に架橋パルプの間に吸収性ポリマー（ポリアクリル酸ナトリウム、商品名；ＭＸ−２１２３、花王（株））を坪量５０ｇ／ｍ２の割合で混合し、その後、シート全体を水スプレー散布により湿潤させ、その後圧縮／乾燥し、厚み１．５ｍｍ、即ち圧縮密度０．２ｇ／ｃｍ３の吸収シート（Ｄ）を得た。
　尚、吸収シート（Ａ）〜（Ｄ）においては、１週間放置し、再び厚みを測定したが、厚みの変化はなかった。
　【００２９】
（実施例５）
　実施例１で用いた表面シート（Ａ）の代わりに、下記表面シート（Ｂ）を用いる以外は、実施例１及び図１に示す構造と同様にして生理用ナプキンを作成した。このように作成した生理用ナプキンを実施品５とした。
　〔表面シート（Ｂ）〕
　市販の生理用ナプキン（商品名；ロリエ、花王（株））の表面シート（不織布）を表面シート（Ｂ）とした。
　【００３０】
（比較例１）
　実施例１で用いた吸収シート（Ａ）の代わりに、下記の吸収シート（Ｅ）を用いる以外は、実施例１及び図１に示す構造と同様にして生理用ナプキンを作成した。このように作成した生理用ナプキンを比較品１とした。
　〔吸収シート（Ｅ）〕
　親水性セルロース繊維として、ねじれ構造を有する架橋パルプを坪量１５０ｇ／ｍ２で積繊し、その後圧縮し、厚み１．５ｍｍ、即ち圧縮密度０．１ｇ／ｃｍ３の吸収シート（Ｅ）を得た。尚、この吸収シートは、１週間経過後厚みを測定したが、厚みの変化はなかった。
　【００３１】
（比較例２）
　実施例１で用いた吸収シート（Ａ）の代わりに、下記の吸収シート（Ｆ）を用いる以外は、実施例１及び図１に示す構造と同様にして生理用ナプキンを作成した。このように作成した生理用ナプキンを比較品２とした。
　〔吸収シート（Ｆ）〕
　親水性セルロース繊維として、針葉樹クラフトパルプＮＢＫＰ（商品名；ＮＢ−４２０、ウエハウザーぺーパー（株））を坪量３００ｇ／ｍ２で積繊し、その後圧縮し、厚み１．２ｍｍ、即ち圧縮密度０．２５ｇ／ｃｍ３の吸収シート（Ｆ）を得た。この吸収シートは、１週間経過後の厚みを測定すると、厚みが１．８ｍｍまで回復した。
　【００３２】
（比較例３）
　実施例１で用いた吸収シート（Ａ）の代わりに、下記の吸収シート（Ｇ）を用いる以外は、実施例１及び図１に示す構造と同様にして生理用ナプキンを作成した。このように作成した生理用ナプキンを比較品３とした。
　〔吸収シート（Ｇ）〕
　親水性セルロース繊維として、針葉樹クラフトパルプＮＢＫＰ（商品名；ＮＢ−４２０、ウエハウザーぺ一パー（株））を坪量３００ｇ／ｍ２で積繊し、厚み５ｍｍ、即ち圧縮密度０．０６ｇ／ｃｍ３の吸収シート（Ｇ）を得た。この吸収シートは、１週間経過後の厚みを測定したが、厚みの変化がなかった。
　【００３３】
（比較例４）
　実施例１で用いた吸収シート（Ａ）の代わりに、上述の吸収シート（Ｆ）を用い、また表面シート（Ａ）の代わりに表面シート（Ｂ）を用いる以外は、実施例１及び図１に示す構造と同様にして生理用ナプキンを作成した。このように作成した生理用ナプキンを比較品４とした。
　【００３４】
　尚、吸収シート（Ａ）〜（Ｇ）の、厚み、圧縮密度、厚みの回復率、液吸収後の厚みの膨張倍率を下記測定方法により求め、表１に示した。
　▲１▼厚み、圧縮密度の測定
　吸収シートを５０×５０ｍｍにカットして、測定片を作成し、この測定片について荷重面積１０ｃｍ２（半径１７．８ｍｍの円板）で２．５ｇ／ｃｍ２の荷重をかけ、厚み計にて吸収性シートの厚みを求めた。合計１０点の平均を求め、吸収シートの厚みとした。また、得られた厚みと坪量から圧縮密度を計算し求めた。
　▲２▼厚みの回復率の測定
　厚みを測定し吸収シート１０点をそのまま１週間放置し、再び、荷重面積１０ｃｍ２の円板で、２．５ｇ／ｃｍ２の荷重をかけ、１週間放置後の厚みを求めた。合計１０点の平均を求め、１週間放置後の厚みとし、以下の式により、厚みの回復率を測定した。尚、小数点以下は、四捨五入した。
　【００３５】
　【数２】
　【００３６】
　▲３▼液吸収後の厚みの膨張倍率
　吸収シートを５０×５０ｍｍにカットし、測定片を作成し、その測定片について初期厚みを測定する。生理食塩水中に１分間浸漬し、その後測定片を取り出し、液吸収後の測定片について、荷重面積１０ｃｍ２（半径１７．８ｍｍの円板）で２．５ｇ／ｃｍ２の荷重をかけ、再び厚み計にて、液吸収後の吸収シートの厚みを求め、下記の式に従い、液吸収後の厚みの膨張倍率を求めた。合計１０点の平均を求め、液吸収後の膨張倍率とした。
　【００３７】
　【数３】
　【００３８】
　【表１】
　【００３９】
　表１の結果から、吸収シート（Ａ）〜（Ｄ）について、厚みが１．２〜１．５ｍｍと薄く、密度が０．２〜０．２５ｇ／ｃｍ３と圧縮して高密度化しているにもかかわらず、１週間経過後の厚みの変化はない。従って、初期設定の構造が安定に保たれている。また、液を吸収するとバインダーが溶解し、吸収シートに蓄積されている圧縮エネルギーが解放される。これは、厚みが１．６〜２．３倍に吸収膨潤していることよりわかる。
　吸収シート（Ｅ）及び（Ｇ）は、吸収シートの密度も０．０６〜０．１０ｇ／ｃｍ３と比較的低密度の為、初期の厚みが保たれているが、液を吸収した時に、パルプ繊維自身がヘタッてしまい、厚みが減少してしまう。吸収シート（Ｆ）は、厚み１．２ｍｍ、密度０．２５ｇ／ｃｍ３と圧縮して高密度化しているが、構造を安定に保つことが出来ず、厚みの回復率が大きい。
　【００４０】
　〔実施品及び比較品〕
　次に、本実施例１〜５における本実施品１〜５及び比較例１〜４における比較品１〜４のそれぞれの生理用ナプキンを下記に示す方法によって、製品厚み（ｍｍ）、吸収時間、漏れ試験を各生理用ナプキンについて行い、それぞれ結果を下記する表２に示した。
　【００４１】
　（１）製品厚み
　生理用ナプキンを、荷重面積１０ｃｍ２（半径１７．８ｍｍの円板）で２．５ｇ／ｃｍ２の荷重をかけ、厚み計にて、生理用ナプキンの厚みを求めた。合計１０点の平均を求め、生理用ナプキンの製品厚みとした。
　（２）吸収時間の測定
　図４に示す如く、実施例及び比較例で得られる生理用ナプキン４０を水平に置き、直径１０ｍｍの注入口４１のついてアクリル板４２を載せる。試験用の生理用ナプキン４０に５ｇ／ｃｍ２の荷重がかかるように、更に重り４３を載せる。注入口から脱繊維馬血（日本バイオテスト研究所（株）製）３ｇを注入し、液が完全に吸収されるまでの吸収時間（秒）を求める。液が完全に吸収されてから、１０分間放置し、再び脱繊維馬血３ｇを注入し、同様に吸収時間を求める。更に１０分放置後、脱繊維馬血３ｇを注入し、吸収時間を求めた。合計１０点の平均を求め、それぞれ３ｇ、６ｇ、９ｇ吸収時の吸収時間として求めた。
　【００４２】
　（３）漏れ試験
　実施例及び比較例で得られた試験用の生理用ナプキン４０を、図５に示す如く、可動式女性腰部モデル５０に装着させ、ショーツをはかせた後、１００歩／分（５０ｍ／分）の歩行速度で１０分間歩行させた。その後、チューブ５１によって、脱繊維馬血を歩行させながら３ｇ注入し、その後、同じ速度で１０分間歩行させ、更に、その後、脱繊維馬血を３ｇ注入した後、１０分間歩行させ、更に、脱繊維馬血３ｇ注入し、１０分間歩行を繰り返し、それぞれの時点でサンプルを数１０枚のうち漏れが発生した枚数を数えた。
　【００４３】
　【表２】
　【００４４】
　表２の結果より、実施品１〜５は、製品厚みが２．２〜２．５ｍｍと極薄であるにもかかわらず、吸収時間、特に再吸収時間（６ｇ目）が５〜９秒及び再々吸収時間（９ｇ目）が６〜１１秒と速く良好であり、漏れ発生数も０〜３回と少なく、本発明品は極薄で且つ吸収性能の優れていることがわかる。
　一方、比較品１、２、４によれば、製品厚みは２．２〜２．５ｍｍと極薄ではあるが、再吸収時間が１８〜３８秒及び再々吸収時間３１〜６２秒と遅く、９ｇ吸収時間の漏れ発生数も８〜１０回と吸収性能が劣っているのが明らかである。
　比較品３については、吸収時間、漏れ性能は優れているが、製品厚みが６ｍｍと厚く、極薄で装着感の高い生理用ナプキンではない。
　【００４５】
　従って、実施品は、水溶性バインダーを含浸した親水性セルロース繊維を圧縮した吸収シートから構成されているがゆえに、身体から排泄された体液が吸収シートに吸収されると、水溶性バインダーが溶解し、吸収シートに蓄積されていた圧縮エネルギーが解放され、吸収空間を膨張する。その結果、フィット性が向上するばかりか、液を吸収した後でも、吸収速度がほとんど低下しない。漏れ難い吸収性物品を得ることが出来る。
　本発明は上述した実施例に限定されず、本発明の要旨を逸脱しない範囲で種々変形可能である。例えば、水溶性バインダーを含浸した親水性セルロース繊維を圧縮した吸収シートを、吸収性物品全体に使用するのみならず、排泄ポイントのまわりに部分的に使用しても良い。
　【００４６】
　【発明の効果】
　本発明の吸収性物品は、吸収速度、特に再吸収速度に優れ、漏れ防止性及び極薄で使用者の快適性に優れ、また製造が容易である。
【図面の簡単な説明】
　【図１】
　本実施例の生理用ナプキンの断面図である。
　【図２】
　別の実施例の生理用ナプキンの断面図である。
　【図３】
　生理用ナプキンに用いる表面シート（Ａ）の一部切欠斜視図である。
　【図４】
　生理用ナプキンの液吸収時間の測定に用いる測定器具の断面図である。
　【図５】
　女性腰部モデルに生理用ナプキンを装着させた状態を示す斜視図である。
　【符合の説明】
１　　　　　　　表面シート
２　　　　　　　吸収体
２Ａ　　　　　　吸収シート
２Ｂ　　　　　　高吸収性ポリマー
２Ｃ、２Ｄ３　　保持紙
３　　　　　　　裏面シート
１０、２０　　　生理用ナプキン